(57)【要約】画像記録シートと、画像記録シートの画像受容面に画像形成装置を用いてトナーにより形成した画像層を有し、画像層を被装飾体に転写して被装飾体を装飾するための画像装飾シート、かかる画像装飾シートにより画像を形成した画像装飾体、及び画像装飾体の製造方法。
2020111221.tif 000002
【特許請求の範囲】
【請求項１】
画像記録シートと、画像記録シートの画像受容面に画像形成装置を用いてトナーにより形成した画像層を有し、画像層を被装飾体に転写して被装飾体を装飾するための画像装飾シート。
【請求項２】
画像記録シートが、熱可塑性弾性フィルムを含む、請求項１に記載の画像装飾シート。
【請求項３】
熱可塑性弾性フィルムが、厚さが１０μｍ〜３５μｍであり、伸縮率が５００〜８００％である、請求項２に記載の画像装飾シート。
【請求項４】
熱可塑性弾性フィルムが、フィルム厚が５０μｍの場合の流動開始温度が１１０℃であり、かつ１２０℃及び１３０℃における一軸伸長粘度がそれぞれ８×１０２Ｐａ・ｓ及び５×１０２Ｐａ・ｓである無黄変ポリウレタンホットメルトフィルムである、請求項２または３に記載の画像装飾シート。
【請求項５】
画像記録シートが、熱可塑性弾性フィルムと剥離ライナーとからなる、請求項２〜４のいずれか一項に記載の画像装飾シート。
【請求項６】
画像記録シートが、少なくともその一の面に、トナーにより形成した画像層を保持可能であり、画像層を被装飾体に転写した後に除去可能なカバー層を有する基材である請求項１に記載の画像装飾シート。
【請求項７】
カバー層を有する基材が、シリコーン処理層を有する剥離紙である請求項６に記載の画像装飾シート。
【請求項８】
剥離紙が、シリコーン処理層、クレーコート層、紙の順で積層されている、請求項７に記載の画像装飾シート。
【請求項９】
カバー層の破断伸度が５０％以下であり、カバー層と基材との間に、水溶解層をさらに含む請求項６に記載の画像装飾シート。
【請求項１０】
基材は、画像層を被装飾体に転写した後に除去される、請求項６〜９のいずれか一項に記載の画像装飾シート。
【請求項１１】
画像記録シートが、少なくともその一の面に、トナーにより形成した画像層を保持可能である水系ポリウレタンフィルムである請求項１に記載の画像装飾シート。
【請求項１２】
水系ポリウレタンフィルムは、画像層を被装飾体に転写した後に除去される、請求項１１に記載の画像装飾シート。
【請求項１３】
被装飾体の表面に、トナーからなる現像剤像から構成される画像層を有する画像装飾体。
【請求項１４】
画像記録シートが、熱可塑性弾性フィルムを含む、請求項１３に記載の画像装飾体。
【請求項１５】
画像記録シートが、厚さが１０μｍ〜３５μｍであり、伸縮率が５００〜８００％である熱可塑性弾性フィルムを含む、請求項１４に記載の画像装飾体。
【請求項１６】
熱可塑性弾性フィルムが、フィルム厚が５０μｍの場合の流動開始温度が１１０℃であり、かつ１２０℃及び１３０℃における一軸伸長粘度がそれぞれ８×１０２Ｐａ・ｓ及び５×１０２Ｐａ・ｓである無黄変ポリウレタンホットメルトフィルムである、請求項１４または１５に記載の画像装飾体。
【請求項１７】
画像層が、画像層と画像記録シートとが一体化した画像装飾シートの一部である、請求項１４〜１６のいずれか一項に記載の画像装飾体。
【請求項１８】
画像層が、請求項６〜１２のいずれか一項に記載の画像装飾シートにより転写された層である、請求項１３に記載の画像装飾体。
【請求項１９】
さらに、画像層の、被装飾体とは反対側の面に保護層を有する、請求項１８に記載の画像装飾体。
【請求項２０】
被装飾体が、紙、和紙、洋紙、絹本、金箔紙、擬似金箔紙、真鍮箔紙、胡粉紙、漆、タイル、陶器、ガラス、金属、ステンレス、プラスチック、フィルム、木材、珪藻土板及び琺瑯から選ばれる一以上である、請求項１３〜１９のいずれか一項に記載の画像装飾体。
【請求項２１】
トナーが、オイルレストナー、または乳化重合法で製造されたトナーである、請求項１〜１２のいずれか一項に記載の画像装飾シート、または請求項１３〜２０のいずれか一項に記載の画像装飾体。
【請求項２２】
以下の工程を含む、請求項１３〜２１のいずれか一項に記載の画像装飾体の製造方法。
工程１）画像記録シートの画像受容面に、画像形成装置を用いてトナーによる画像層を形成し、画像装飾シートを得る工程
工程２）工程１で得られた画像装飾シートの画像層側の面に被装飾体を載置して積層物を得た後、得られた積層物を加熱及び加圧する工程
【請求項２３】
工程２の加熱及び加圧前に、少なくとも積層物の画像装飾シート側に、搬送基材層を設け、加熱及び加圧後に、搬送基材層を剥離する工程をさらに含む、請求項２２に記載の製造方法。
【請求項２４】
画像記録シートが熱可塑性弾性フィルムであり、工程１の前に、熱可塑性弾性フィルムの画像受容層と反対側の面にプラスチックフィルム製ライナーを貼付する前処理工程、及び工程２の後にかかるプラスチックフィルム製ライナーを剥離する後処理工程を含む、請求項２２または２３に記載の製造方法。
【請求項２５】
画像記録シートが、少なくともその一の面に、トナーにより形成した画像層を保持可能であり、画像層を被装飾体に転写した後に除去可能なカバー層を有する基材である、請求項２２または２３に記載の製造方法。
【請求項２６】
カバー層を有する基材が、シリコーン処理層を有する剥離紙である、請求項２５に記載の製造方法。
【請求項２７】
剥離紙が、シリコーン処理層、クレーコート層、紙の順で積層されている、請求項２６に記載の製造方法。
【請求項２８】
カバー層の破断伸度が５０％以下であり、カバー層と基材との間に、水溶解層をさらに含む請求項２２または２３に記載の製造方法。
【請求項２９】
工程２の後に、水洗により基材を除去する工程を含む、請求項２８に記載の製造方法。
【請求項３０】
水洗により基材を除去した後、カバー層を除去する工程をさらに含む、請求項２９に記載の製造方法。
【請求項３１】
画像記録シートが、少なくともその一の面に、トナーにより形成した画像層を保持可能である水系ポリウレタンフィルムである、請求項２２または２３に記載の製造方法。
【請求項３２】
工程２の後に、水系ポリウレタンフィルムを除去する工程を含む、請求項３１に記載の製造方法。
【発明の詳細な説明】
【技術分野】
【０００１】
本発明は、様々な材料（被装飾体）にトナー画像を形成するための画像装飾シートに関する。また本発明は、画像装飾シートにより画像を転写した画像装飾体に関する。さらに本発明は、画像装飾体の製造方法に関する。
【背景技術】
【０００２】
昨今、紙、フィルム、ガラスをはじめとする様々な材料（被装飾体）に、好みのデザインのフルカラー画像をオンデマンドで形成することが行われている。この様な画像形成は、材料の厚さ、柔軟性、風合い等の性質に左右される。【０００３】
画像形成装置を用いて画像を形成する場合は、被装飾体の厚さが不均一で表面に凹凸を有する場合、被装飾体が独特の柔軟性を有したり独特の風合いを有したりする場合は、望み通りのフルカラー画像を形成することは容易ではない。【０００４】
ＵＶインクジェット方式の画像形成装置を用いて、被装飾体に直接印刷することが行われている。しかし、ＵＶインクジェットはその原理より、モノマー残渣の刺激臭のため、脱気装置が不可欠であり、画像を転写した印刷物に残った刺激臭の除去に１日程度放置することを要する。加えて、ＵＶ硬化インクは硬く脆い為に、柔軟性のある被装飾体への追従性に欠ける。【０００５】
タイル、陶器、ガラス、琺瑯へフルカラーオンデマンド印刷を行う場合は、主に水転写が用いられている。水転写は、水転写シート（例えば、特開平１１−７８３８９号）に、熱転写方式により画像を形成し、その転写シートと被印刷物を水槽に入れて、水転写シートを被印刷物に被せて、乾燥や焼成をするものであり工程が複雑である。さらに、染料を用いた水転写の場合には、望み通りの画像が表現するのが難しく、耐光性が乏しい為に、ラミネートやトップコート等の後加工が必要となる。【０００６】
特許文献１には、基体と、該基体の少なくとも片面に設けられた画像受像層とを少なくとも有する電子写真用ラミネートフィルムにおいて、前記画像受像層が少なくともウレタン変性ポリエステル樹脂を含有することを特徴とする電子写真用ラミネートフィルムが記載されている。当該特許文献では、電子写真方式で、電子写真用ラミネートフィルムに反転定着画像を形成し、その後、前記反転定着画像面を転写体上面へ接した形で加熱圧着し、正規画像を得ている。【０００７】
また特許文献２には、電子写真方式で、画像記録シートに反転定着画像を形成する際に、装置の画像形成時の定着工程での優れた搬送性と、その後の加熱圧着工程での良好な接着性を得て、正規画像を得る方法が記載されている。
【先行技術文献】
【特許文献】
【０００８】
【特許文献１】特許第４１６８８４６号
【特許文献２】特開２０１７−６２４１９号
【発明の概要】
【発明が解決しようとする課題】
【０００９】
本発明は、表面に凹凸を有する被装飾体へ、所望の電子写真画像を、被装飾体の表面凹凸に追随し鮮明に形成するための画像装飾シートを提供することを目的とする。また本発明は、可撓性を有する材料や剛性を有する材料からなる様々な被装飾体へ、所望の電子写真画像を、被装飾体に追随し鮮明に形成するための画像装飾シートを提供することを目的とする。【００１０】
さらに本発明は、表面に凹凸を有する被装飾体、可撓性を有する材料や剛性を有する材料からなる様々な被装飾体へ、所望の電子写真画像を形成した画像装飾体を提供することを目的とする。【００１１】
また本発明は、表面に凹凸を有する被装飾体へ、表面凹凸に追随した鮮明な画像を形成した画像装飾体を製造する方法を提供することを目的とする。さらに本発明は、可撓性を有する材料や剛性を有する材料からなる様々な被装飾体へ、被装飾体に追随した鮮明な画像を形成した画像装飾体を製造する方法を提供することを目的とする。
【課題を解決するための手段】
【００１２】
すなわち本発明は、以下の通りである。
［１］画像記録シートと、画像記録シートの画像受容面に画像形成装置を用いてトナーにより形成した画像層を有し、画像層を被装飾体に転写して被装飾体を装飾するための画像装飾シート。【００１３】
［２］画像記録シートが、熱可塑性弾性フィルムを含む、［１］に記載の画像装飾シート。【００１４】
［３］熱可塑性弾性フィルムが、厚さが１０μｍ〜３５μｍであり、伸縮率が５００〜８００％である、［２］に記載の画像装飾シート。【００１５】
［４］熱可塑性弾性フィルムが、フィルム厚が５０μｍの場合の流動開始温度が１１０℃であり、かつ１２０℃及び１３０℃における一軸伸長粘度がそれぞれ８×１０２Ｐａ・ｓ及び５×１０２Ｐａ・ｓである無黄変ポリウレタンホットメルトフィルムである、［２］または［３］に記載の画像装飾シート。【００１６】
［５］画像記録シートが、熱可塑性弾性フィルムと剥離ライナーとからなる、［２］〜［４］のいずれかに記載の画像装飾シート。【００１７】
［６］画像記録シートが、少なくともその一の面に、トナーにより形成した画像層を保持可能であり、画像層を被装飾体に転写した後に除去可能なカバー層を有する基材である［１］に記載の画像装飾シート。【００１８】
［７］カバー層を有する基材が、シリコーン処理層を有する剥離紙である［６］に記載の画像装飾シート。【００１９】
［８］剥離紙が、シリコーン処理層、クレーコート層、紙の順で積層されている、［７］に記載の画像装飾シート。【００２０】
［９］カバー層の破断伸度が５０％以下であり、カバー層と基材との間に、水溶解層をさらに含む［６］に記載の画像装飾シート。【００２１】
［１０］基材は、画像層を被装飾体に転写した後に除去される、［６］〜［９］のいずれかに記載の画像装飾シート。【００２２】
［１１］画像記録シートが、少なくともその一の面に、トナーにより形成した画像層を保持可能である水系ポリウレタンフィルムである［１］に記載の画像装飾シート。【００２３】
［１２］水系ポリウレタンフィルムは、画像層を被装飾体に転写した後に除去される、［１１］に記載の画像装飾シート。【００２４】
［１３］被装飾体の表面に、トナーからなる現像剤像から構成される画像層を有する画像装飾体。【００２５】
［１４］画像記録シートが、熱可塑性弾性フィルムを含む、［１３］に記載の画像装飾体。【００２６】
［１５］画像記録シートが、厚さが１０μｍ〜３５μｍであり、伸縮率が５００〜８００％である熱可塑性弾性フィルムを含む、［１４］に記載の画像装飾体。【００２７】
［１６］熱可塑性弾性フィルムが、フィルム厚が５０μｍの場合の流動開始温度が１１０℃であり、かつ１２０℃及び１３０℃における一軸伸長粘度がそれぞれ８×１０２Ｐａ・ｓ及び５×１０２Ｐａ・ｓである無黄変ポリウレタンホットメルトフィルムである、［１４］または［１５］に記載の画像装飾体。【００２８】
［１７］画像層が、画像層と画像記録シートとが一体化した画像装飾シートの一部である、［１４］〜［１６］のいずれかに記載の画像装飾体。【００２９】
［１８］画像層が、［６］〜［１２］のいずれかに記載の画像装飾シートにより転写された層である、［１３］に記載の画像装飾体。【００３０】
［１９］さらに、画像層の、被装飾体とは反対側の面に保護層を有する、［１８］に記載の画像装飾体。【００３１】
［２０］被装飾体が、紙、和紙、洋紙、絹本、金箔紙、擬似金箔紙、真鍮箔紙、胡粉紙、漆、タイル、陶器、ガラス、金属、ステンレス、プラスチック、フィルム、木材、珪藻土板及び琺瑯から選ばれる一以上である、［１３］〜［１９］のいずれかに記載の画像装飾体。【００３２】
［２１］トナーが、オイルレストナー、または乳化重合法で製造されたトナーである、［１］〜［１２］のいずれかに記載の画像装飾シート、または［１３］〜［２０］のいずれかに記載の画像装飾体。【００３３】
［２２］以下の工程を含む、［１３］〜［２１］のいずれかに記載の画像装飾体の製造方法。
工程１）画像記録シートの画像受容面に、画像形成装置を用いてトナーによる画像層を形成し、画像装飾シートを得る工程
工程２）工程１で得られた画像装飾シートの画像層側の面に被装飾体を載置して積層物を得た後、得られた積層物を加熱及び加圧する工程【００３４】
［２３］工程２の加熱及び加圧前に、少なくとも積層物の画像装飾シート側に、搬送基材層を設け、加熱及び加圧後に、搬送基材層を剥離する工程をさらに含む、［２２］に記載の製造方法。【００３５】
［２４］画像記録シートが熱可塑性弾性フィルムであり、工程１の前に、熱可塑性弾性フィルムの画像受容層と反対側の面にプラスチックフィルム製ライナーを貼付する前処理工程、及び工程２の後にかかるプラスチックフィルム製ライナーを剥離する後処理工程を含む、［２２］または［２３］に記載の製造方法。【００３６】
［２５］画像記録シートが、少なくともその一の面に、トナーにより形成した画像層を保持可能であり、画像層を被装飾体に転写した後に除去可能なカバー層を有する基材である、［２２］または［２３］に記載の製造方法。【００３７】
［２６］カバー層を有する基材が、シリコーン処理層を有する剥離紙である、［２５］に記載の製造方法。【００３８】
［２７］剥離紙が、シリコーン処理層、クレーコート層、紙の順で積層されている、［２６］に記載の製造方法。【００３９】
［２８］カバー層の破断伸度が５０％以下であり、カバー層と基材との間に、水溶解層をさらに含む［２２］または［２３］に記載の製造方法。【００４０】
［２９］工程２の後に、水洗により基材を除去する工程を含む、［２８］に記載の製造方法。【００４１】
［３０］水洗により基材を除去した後、カバー層を除去する工程をさらに含む、［２９］に記載の製造方法。【００４２】
［３１］画像記録シートが、少なくともその一の面に、トナーにより形成した画像層を保持可能である水系ポリウレタンフィルムである、［２２］または［２３］に記載の製造方法。【００４３】
［３２］工程２の後に、水系ポリウレタンフィルムを除去する工程を含む、［３１］に記載の製造方法。
【発明の効果】
【００４４】
本発明により、これまでオンデマンドで所望のデザインを形成することが難しかった種々の被装飾体、例えば紙、和紙、洋紙、絹本、金箔紙、擬似金箔紙、真鍮箔紙、胡粉紙、漆、タイル、陶器、ガラス、金属、ステンレス、プラスチック、フィルム、木材、珪藻土板及び琺瑯など、にトナー画像による所望のデザインを形成することが可能となる。また本発明により、トナー画像による所望のデザインを施した画像装飾体を提供することが可能となる。
【図面の簡単な説明】
【００４５】
【図１】本発明の画像装飾シートの一態様を示す断面図である。
【図２】本発明の一態様における画像記録シートの温度と粘度の関係を示すグラフである。ＴＰＵは一般の熱可塑性弾性ポリウレタンフィルム、ＵＮＨは、無黄変ポリウレタンホットメルトフィルムユニメルトＵＮＨ７９０（日本ユニポリマー株式会社製）を示す。
【図３】本発明の画像装飾体の一態様を示す断面図である。
【図４】本発明の積層物の一態様を示す断面図である。
【図５】本発明の一態様において使用可能な加圧加熱装置の模式図である。
【図６】製造例１０で得られた画像装飾体（ショットグラス）の写真である。
【図７】製造例１１で得られた画像装飾体（ガラス板）の写真である。
【図８】写真左側は製造例１５で得られた画像装飾体、写真右側は製造例１６で得られた画像装飾体である。製造例１６では剥離ライナーによりグロス調整を行ったため、写真右側のグロスが左側に比べて高くなっている。
【発明を実施するための形態】
【００４６】
以下、本発明について詳細に説明する。
【００４７】
画像装飾シート
本発明の画像装飾シートは、少なくとも一の表面に画像受容面を有する画像記録シートと、画像形成装置を用いてトナーにより形成した画像層とからなる。画像装飾シートは、その画像記録シートの画像受容面に形成した画像層を、被装飾体に転写して被装飾体を装飾するためのシートである。
【００４８】
画像記録シート
一の態様において、画像記録シートは、熱可塑性弾性フィルムを含む。熱可塑性弾性フィルムとしては、例えばポリウレタンフィルムを挙げることができる。熱可塑性弾性フィルムの厚さは、被装飾体や製造条件に応じて適宜選択することができ特に限定されないが、例えば１０μｍ〜３５μｍとすることができる。また熱可塑性弾性フィルムは、伸縮率が５００〜８００％であることが、熱圧着により被装飾体を装飾する観点から好ましい。さらに、熱可塑性弾性フィルムは、フィルム厚が５０μｍの場合の流動開始温度が１１０℃であり、かつ１２０℃及び１３０℃における一軸伸長粘度がそれぞれ８×１０２Ｐａ・ｓ及び５×１０２Ｐａ・ｓである無黄変ポリウレタンホットメルトフィルムであることが、加熱及び加圧により被装飾体を装飾する観点から好ましい。
【００４９】
また熱可塑性弾性フィルムは、紙製あるいはプラスチックフィルム製の剥離ライナーを有していても良い。さらに熱可塑性弾性フィルムは、トナーによる画像層のカラーをより忠実に表現するため、透明であることが好ましい。
【００５０】
この様な熱可塑性弾性フィルムとしては、公知のフィルムを使用することができ特に限定されないが、好ましいものとして、無黄変ポリウレタンホットメルトフィルムユニメルトＵＮＨ７９０（日本ユニポリマー株式会社製）、ポリウレタンフィルムタフグレイス（株式会社武田産業製）を挙げることができる。
【００５１】
画像記録シートは、熱可塑性弾性フィルムと剥離ライナーとが積層されていても良い。剥離ライナーとしては、ポリエチレンなどのプラスチックフィルムまたは紙製のライナーが挙げられる。剥離ライナーは、画像層を被装飾体に転写した後剥離する。また、剥離ライナーとしてフィルム製の表面が平坦な剥離ライナーを使用することで、画像装飾体に形成した画像層のグロスを調整することもできる。
【００５２】
別の態様において、画像記録シートは、少なくともその一の面に、トナーにより形成した画像層を保持可能であり、画像層を被装飾体に転写した後に除去可能なカバー層を有する基材とすることができる。
【００５３】
この場合、一の態様において、カバー層を有する基材として、シリコーン処理層を有する剥離紙を使用することができる。剥離紙は、シリコーン処理層、クレーコート層、紙の順で積層されていてもよい。この態様においては、シリコーン処理層の表面が、画像記録シートの画像受容面となる。この様な剥離紙としては、公知の剥離紙を使用することができ特に限定されないが、好ましいものとして、剥離紙ＥＶ１３０Ｒ、ＥＳＲ１８０ＮＣ−３Ａ（リンテック株式会社製）を挙げることができる。剥離紙は、画像層を被装飾体に転写した後剥離する。
【００５４】
さらに他の態様において、破断伸度が５０％以下であるカバー層を有する基材を用いることができ、さらにカバー層と基材との間に、水溶解層を含んでもよい。この場合、基材は、画像層を被装飾体に転写した後に水洗により水溶解層を溶かして除去することができる。このような基材として例えば、トナーにより形成した画像層を保持可能な画像受容面を有するカバー層、水溶解層、基材層の順で積層されたシートである、スリーエムジャパン社製エーワン転写タトゥーシール白地  ５２２０７、あるいは特開平１１−７８３８９号公報に記載された水転写シートを挙げることができる。
【００５５】
一の態様において、画像記録シートが、少なくともその一の面に、トナーにより形成した画像層を保持可能である水系ポリウレタンフィルムとすることができる。水系ポリウレタンフィルムは熱硬化性であることが好ましく、このような水系ポリウレタンフィルムとしては、例えば、オカモト社製コンドームゼロワンを挙げることができる。水系ポリウレタンフィルムは、画像層を被装飾体に転写した後に除去する。
【００５６】
画像記録シートの厚さは、画像形成装置により画像層を形成できる厚さであればよく特に限定されない。例えば、５０μｍ〜３００μｍ、好ましくは７０μｍ〜２００μｍとすることができる。
【００５７】
画像層
画像層は、画像記録シートの画像受容面に、画像形成装置を用いてトナーにより形成した現像剤像から構成される。
【００５８】
ここで画像形成装置は、トナー方式の装置を用いることができ特に限定されない。例えば、富士ゼロックス社製の高画質レーザープリンターであるＤｏｃｕＣｏｌｏｒシリーズを用いることができる。またトナーは、公知のトナーを使用することができ特に限定されないが、オイルレストナー、または乳化重合法で製造されたＥＡトナーやＥＡ−Ｅｃｏトナー（富士ゼロックス社製）を用いることが、所望の画像を正確に転写するうえで好ましい。中でも、ＥＡトナーより定着温度が低いＥＡ−Ｅｃｏトナーを用いることがより好ましい。
【００５９】
本発明の画像装飾シートは、例えば次の様に製造することができる。画像記録シートとして熱可塑性弾性フィルムを用いる場合、画像受容面にトナー画像が形成されるような向きで、熱可塑性弾性フィルムをレーザープリンターに装填し、予めレーザープリンターの制御部へ伝送した所望の画像の鏡像データにより画像層を形成し、画像装飾シートを得ることができる。
【００６０】
また、画像記録シートとして、カバー層を有する基材または水系ポリウレタンフィルムを用いる場合、画像受容面である、シリコーン処理層等のカバー層の表面またはフィルム表面に、トナー画像が形成されるような向きで、剥離紙をレーザープリンターに装填し、予めレーザープリンターの制御部へ伝送した所望の画像の鏡像データにより画像層を形成し、画像装飾シートを得ることができる。
【００６１】
画像装飾体
本発明の画像装飾体は、被装飾体の表面に、トナーからなる現像剤像から構成される画像層を有する。さらに、被装飾体の表面と画像層との間に転写補助層を有していても良い。
【００６２】
一の態様において、画像装飾体の画像層は、画像層と画像記録シートが一体化した画像装飾シートの一部であっても良い。この態様において、画像装飾シートは熱可塑性弾性フィルムからなる画像形成シートの画像受容面にトナーによる画像層を形成したものとすることができる。例えば、図１（ａ）に示すような、剥離ライナーを有する熱可塑性弾性フィルムに画像層を形成した画像装飾シートの、画像層側の面に被装飾体を配置して、熱可塑性弾性フィルムが溶融する温度まで加熱、及び加圧して画像装飾体を製造することにより、図３（ａ）に示すような、被装飾体の表面に画像層と画像記録シートが一体化した画像装飾シートを保持した構成とすることができる。
【００６３】
別の態様において、画像装飾体の画像層はトナーによる画像層のみからなる。この態様の画像装飾体を製造するためには、画像装飾シートは、カバー層を有する基材、あるいは水系ポリウレタンフィルムからなる画像記録シートの画像受容面にトナーによる画像層を形成したものとすることができる。このような画像装飾シートの画像層側の面に被装飾体を配置して加熱及び加圧した後、画像記録シートのみを剥離することで、図３（ｂ）に示すような、被装飾体の表面に画像層を保持した構成となる。
【００６４】
画像装飾体に用いる被装飾体は、製造工程における加熱及び加圧に耐えられる材料から構成されるものであればよく限定されない。可撓性を有する材料や剛性を有する材料等を幅広く適用可能である。この様な被装飾体として例えば、紙、和紙、洋紙、絹本、金箔紙、擬似金箔紙、真鍮箔紙、胡粉紙、漆、タイル、陶器、ガラス、金属、ステンレス、プラスチック、フィルム、木材、珪藻土板及び琺瑯等を挙げることができる。
【００６５】
転写補助層は、被装飾体と画像層の間に設けることができる層であり、被装飾体の種類や表面の特性、画像装飾体の用途により、その要否及び材料を選択することができる。転写補助層としては例えば、粗面用フィルム、膠、スプレーのり等を用いることができる。
【００６６】
本発明の画像装飾体は、画像層の外側、すなわち画像層の被装飾体とは反対側の面に、さらに保護層を設けることができる。保護層は、画像層を保護する、あるいは画像の風合いや色合いを調節するために用いることができ、その用途や目的に応じて材料を選択することができる。このような保護層としては、例えば、公知のコーティング剤（トナーを溶かさないもの）、ＵＶ硬化樹脂、フィルムなどを用いることができる。
【００６７】
本発明の画像装飾体は、以下に示す画像装飾体の製造方法により製造することができる。
【００６８】
画像装飾体の製造方法
本発明の画像装飾体の製造方法について説明する。本発明の画像装飾体の製造方法は、以下の工程を含む。
工程１）画像記録シートの画像受容面に、画像形成装置を用いてトナーによる画像層を形成し、画像装飾シートを得る工程
工程２）工程１で得られた画像装飾シートの画像層側の面に被装飾体を載置して積層物を得た後、得られた積層物を加熱及び加圧する工程
【００６９】
工程１の画像装飾シートを得る工程は、上述の通りである。
工程２は、まず画像装飾シートの画像層側の面に、被装飾体を直接あるいは間接に載置して積層物を得る。間接に載置する場合、工程１に続いて、画像装飾シートの画像層側、すなわち画像装飾シートと被装飾体との間に転写補助層を設ける工程を含んでもよい。
【００７０】
続いて、積層物を加熱及び加圧する。加熱及び加圧は例えば、図５に示す加圧加熱装置を用いて行うことができる。図５において、積層物Ｍを、Ｅ方向にローラーの間を移動するよう装置に装填することで加熱及び加圧を行うことができる。
【００７１】
加熱条件及び加圧条件は、画像記録シートや被装飾体に応じて適宜選択することができる。加熱温度は、例えば８０℃〜２００℃、好ましくは１２０℃〜１４０℃とすることができ、加熱時間は、例えば数秒〜数分程度とすることができる。加圧条件は、例えば０．５ｋｇ〜１０ｋｇとすることができる。画像記録シートとして熱可塑性弾性フィルムを用い、画像層と一体化して被装飾体に形成する場合は、使用するフィルムが溶融する温度で一定時間加熱する必要がある。
【００７２】
被装飾体が、図５の加圧加熱装置に適用できない形状や素材の場合、加熱は、公知のアイロン、スチーマー、ドライヤー、ヒートガン等を用いて行うことができ、加圧は、被装飾体の局面に追従する離型性材料で表面を覆って圧迫すると画像層や被装飾体を痛めることが無く好ましい。
【００７３】
加熱及び加圧を行う前に、少なくとも積層物の画像装飾シート側に、搬送基材層を設けて、加熱及び加圧後に、搬送基材層を剥離する工程をさらに含んでもよい。搬送基材層を設けることにより、積層物の強度が担保され加熱及び加圧を行う際に画像装飾シートや被装飾体を保護して、所望の画像を鮮明に被装飾体に形成することが可能となる。
【００７４】
搬送基材層は、用いる画像記録シートや製造条件によりその要否及び材料を選択することができ特に限定されない。搬送基材層としては、従来公知の離型性のあるプラスチックフィルムや紙、具体的には例えば、きもと社のリリージーを用いることができる。
【実施例】
【００７５】
以下に具体的な実施形態を挙げて本発明を説明するが、本発明はその実施形態に限定されるものではなく、それらにおける様々な変更および改変が当業者によって、添付の特許請求の範囲に規定される本発明の範囲または趣旨から逸脱することなく実行され得ることが理解される。【００７６】
画像装飾シートの製造
製造例１
画像記録シートとして、剥離ライナーを有する、厚さ２０μｍ、２５μｍ、３０μｍの無黄変ポリウレタンホットメルトフィルムユニメルトＵＮＨ７９０（日本ユニポリマー株式会社製）を準備した。これら画像記録シートの画像受容面にトナー像が形成されるように、画像記録装置（富士ゼロックス社製ＤｏｃｕＣｏｌｏｒ１４５０ＧＡ）にセットし、画像記録装置に所望の電子写真画像を送信して画像層を形成し、画像装飾シートを得た。トナーは、乳化重合法で製造されたトナー（富士ゼロックス社製ＥＡ−Ｅｃｏトナー）を用いた。【００７７】
製造例１−２
製造例１の無黄変ポリウレタンホットメルトフィルムユニメルトＵＮＨ７９０（日本ユニポリマー株式会社製）から剥離ライナーを除去して、新たに剥離ライナー（コクヨ  カラーレーザー  インクジェット  ラベル  貼ってはがせる  ＫＰＣ−ＨＨ１０１−２０）を貼り付けたものを画像記録シートとして準備した。続いて製造例１と同様にして画像装飾シートを得た。【００７８】
製造例２
画像記録シートとして、剥離ライナーを有する、厚さ３５μｍのポリウレタンフィルムタフグレイス（株式会社武田産業製）を用いた以外は製造例１と同様にして画像装飾シートを得た。【００７９】
製造例３
画像記録シートとして、トナーにより形成した画像層を保持可能な画像受容面を有するカバー層、水溶解層、基材層の順で積層されたシート（スリーエムジャパン社製エーワン転写タトゥーシール白地  ５２２０７）を準備した。このシートの画像受容面にトナー像が形成されるように、画像記録装置（富士ゼロックス社製ＤｏｃｕＣｏｌｏｒ１４５０ＧＡ）にセットし、画像記録装置に所望の電子写真画像を送信して画像層を形成し、画像装飾シートを得た。トナーは、乳化重合法で製造されたトナー（富士ゼロックス社製ＥＡ−Ｅｃｏトナー）を用いた。【００８０】
製造例４
画像記録シートとして、シリコーン処理層、クレーコート層、紙の順で積層されている剥離紙（リンテック株式会社製ＥＶ１３０Ｒ）を使用した以外は製造例３と同様に画像装飾シートを得た。【００８１】
製造例５
画像記録シートとして、トナーにより形成した画像層を保持可能な画像受容面を有する水系ポリウレタンフィルム（オカモト社製コンドームゼロワン）をあらかじめ水道水で洗い、ＰＥＴフィルムの上で広げて乾燥し、株式会社クロスマインズ製の乳化作用のある１００％水の浄肌浸透電解水にて余計な油分を取り除いたものを準備した。続いて、準備した水系ポリウレタンフィルムを搬送基材層（コクヨ社製カラーレーザー  インクジェット  ラベル  貼ってはがせるラベル紙３０  ＫＰＣ−ＨＨ１０１−２０）上に広げた。このシートの画像受容面にトナー像が形成されるように、画像記録装置（富士ゼロックス社製ＤｏｃｕＣｏｌｏｒ１４５０ＧＡ）にセットし、画像記録装置に所望の電子写真画像を送信して画像層を形成し、画像装飾シートを得た。トナーは、乳化重合法で製造されたトナー（富士ゼロックス社製ＥＡ−Ｅｃｏトナー）を用いた。【００８２】
画像装飾体の製造
製造例６
製造例１で得られた画像装飾シートの画像層側の面に被装飾体として新鳥の子紙（和紙の一種）を積層して積層物を得た。続いて、この積層物を加圧加熱装置（フジプラ社製ラミパッカーＬＰＤ３２２６Ｍｅｉｓｔｅｒ６）に装填して加熱したローラーの間を通して加熱圧着した。加熱温度は、１２０℃〜１６０℃に設定した。加圧加熱装置から取り出した積層物から剥離ライナーを除去して、新鳥の子紙上に所望の画像が形成された画像装飾体を得た。得られた画像は、画像記録装置に送信した電子写真の画像を忠実に再現したものであり、画像記録シートが溶融してトナー像と一体となり、新鳥の子紙の表面凹凸に追随して溶着していた。【００８３】
製造例７
製造例２で得られた画像装飾シートの画像層側の面に被装飾体として新鳥の子紙（和紙の一種）を、積層して積層物を得た。続いて、この積層物を加圧加熱装置（フジプラ社製ラミパッカーＬＰＤ３２２６Ｍｅｉｓｔｅｒ６）に装填して加熱したローラーの間を通して加熱圧着した。加熱温度は、１２０℃〜１６０℃に設定した。加圧加熱装置から取り出した積層物から剥離ライナーを除去して、新鳥の子紙上に所望の画像が形成された画像装飾体を得た。得られた画像は、画像記録装置に送信した電子写真の画像を忠実に再現したものであり、画像記録シートが溶融してトナー像と一体となり、新鳥の子紙の表面凹凸に追随して溶着していた。【００８４】
製造例８
製造例４で得られた画像装飾シートの画像層側の面に被装飾体として新鳥の子紙（和紙の一種）を、積層して積層物を得た。続いて、この積層物を加圧加熱装置（フジプラ社製ラミパッカーＬＰＤ３２２６Ｍｅｉｓｔｅｒ６）に装填して加熱したローラーの間を通して加熱圧着した。加熱温度は、１２０℃〜１６０℃に設定した。加圧加熱装置から取り出した積層物から剥離紙（リンテック株式会社製ＥＶ１３０Ｒ）を除去して、新鳥の子紙上に、トナーのみで構成される画像層により所望の画像が形成された画像装飾体を得た。得られた画像は、画像記録装置に送信した電子写真の画像を忠実に再現したものであり、新鳥の子紙の表面凹凸に追随していた。【００８５】
製造例９
被装飾体として擬似金箔紙（株式会社片岡屏風店よりサンプルとして入手）を用いた以外は製造例８と同様にして画像装飾体を得た。得られた画像は、画像記録装置に送信した電子写真の画像を忠実に再現したものであり、疑似金箔紙に追随していた。疑似金箔紙にしわや亀裂は見当たらなかった。【００８６】
製造例１０
製造例３で得られた画像装飾シートの画像層側の面を、被装飾体であるショットグラスの表面に沿わせるようにして重ねた。続いて、局面に追従する離型性材料で画像装飾シートの上から覆い加圧しつつ小型アイロン（ガーメントスチーマー  ハイパワースチーム  Ｖｅｈｏｌｉｏｎ  ＴＩＭＩ−２）にて、加熱温度１２０℃〜１６０℃に設定して、加熱圧着した。その後、離型性材料を除去し、水洗して基材を除去した。さらにお湯でカバー層をこすり落として除去し、ショットグラス表面（曲面）に所望の画像が形成された画像装飾体（図６）を得た。得られた画像は、画像記録装置に送信した電子写真の画像を忠実に再現したものであり、ショットグラス表面にしっかり保持されていた。【００８７】
製造例１１
製造例３で得られた画像装飾シートの画像層側の面を、被装飾体であるガラス板に重ねた。この積層物を加圧加熱装置（フジプラ社製ラミパッカーＬＰＤ３２２６Ｍｅｉｓｔｅｒ６）に装填して加熱したローラーの間を通して加熱圧着した。加熱温度は、１２０℃〜１６０℃に設定した。続いて、離型性材料を除去し、水洗して基材を除去した。さらにお湯でカバー層をこすり落として除去し、ガラス板表面に所望の画像が形成された画像装飾体（図７）を得た。得られた画像は、画像記録装置に送信した電子写真の画像を忠実に再現したものであり、ガラス板表面にしっかり保持されていた。【００８８】
製造例１２
製造例５で得られた画像装飾シートの画像層側の面に被装飾体として擬似金箔紙（株式会社片岡屏風店よりサンプルとして入手）を積層して積層物を得た。続いて、この積層物を加圧加熱装置（フジプラ社製ラミパッカーＬＰＤ３２２６Ｍｅｉｓｔｅｒ６）に装填して加熱したローラーの間を通して加熱圧着した。加熱温度は、１２０℃〜１６０℃に設定した。加圧加熱装置から取り出した積層物から搬送基材層、水系ポリウレタンフィルムの順に除去して、疑似金箔紙上に、トナーのみで構成される画像層により所望の画像が形成された画像装飾体を得た。得られた画像は、画像記録装置に送信した電子写真の画像を忠実に再現したものであり、疑似金箔紙に追随していた。疑似金箔紙にしわや亀裂は見当たらなかった。【００８９】
製造例１３
被装飾体として、ガラス板を用いた以外は製造例１２と同様にして、画像装飾体を得た。得られた画像は、画像記録装置に送信した電子写真の画像を忠実に再現したものであり、ガラス板表面にしっかり保持されていた。【００９０】
製造例１４
製造例１で得られた画像装飾シートの画像層側の面に被装飾体として、フィルム（厚さ１４２μｍのペイントフィルム上に、乳白色の伸縮性のある乳白色の弾性フィルム層７２μｍが積層されたフィルム：スリーエムジャパン株式会社製ペイントフィルム  ＰＦ００１Ｃ  粗面・コンクリート・タイル  短期  白）を積層して積層物を得た。続いて、製造例６と同様に加熱及び加圧を行い画像装飾体を得た。得られた画像（図８左側）は、画像記録装置に送信した電子写真の画像を忠実に再現したものであり、画像記録シートが溶融してトナー像と一体となり、フィルム表面に追随して溶着していた。【００９１】
製造例１５
製造例１−２で得られた画像装飾シートの画像層側の面に被装飾体として、フィルム（厚さ１４２μｍのペイントフィルム上に、乳白色の伸縮性のある乳白色の弾性フィルム層７２μｍが積層されたフィルム：スリーエムジャパン株式会社製ペイントフィルム  ＰＦ００１Ｃ  粗面・コンクリート・タイル  短期  白）を積層して積層物を得た。続いて、製造例６と同様に加熱及び加圧を行い、剥離ライナーを除去して画像装飾体を得た。得られた画像（図８右側）は、画像記録装置に送信した電子写真の画像を忠実に再現したものであり、画像記録シートが溶融してトナー像と一体となり、フィルム表面に追随して溶着していた。さらに、表面が平坦な剥離ライナーにより表面のグロス調整を行ったため、図８左側の写真に比べて、図８右側の写真はグロスが高くなっている。【００９２】
参考例
画像記録シートとして、平均厚さ１０μｍのポリ塩化ビニリデンラップ（株式会社クレハ製クレラップ(登録商標)）を用いた以外は、製造例１及び６と同様にして、画像修飾シート及び画像装飾体を製造した。得られた画像装飾体は、画像装飾シートと被装飾体が、トナーのある部分では密着していたがそれ以外の部分では密着していなかった。
【産業上の利用可能性】
【００９３】
本発明により、紙、和紙、洋紙、絹本、金箔紙、擬似金箔紙、真鍮箔紙、胡粉紙、漆、タイル、陶器、ガラス、金属、ステンレス、プラスチック、フィルム、木材、珪藻土板及び琺瑯等の被装飾体上に、トナー画像を形成する事ができる。すなわち本発明により、普通紙にトナーでコピーを行ったかのように、被装飾体上にトナー画像を形成した画像装飾体を得ることが可能となる。
【符号の説明】
【００９４】
１００、４５０  画像装飾シート
１１０、４１０  画像記録シート
１１２  熱可塑性弾性フィルム
１１４  剥離ライナー
１１６  クレーコート層
１１８  紙
１２０、３２０、４２０  画像層
１２２  画像受容面
３００  画像装飾体
３１０  画像層と画像記録シートが一体化した画像装飾シート
３３０、４３０  被装飾体
４００  積層物
９００  加圧加熱装置
９１１、９１２、９２１、９２２、９３１、９３２  加熱加圧ローラー
９１４、９２４  ヒータ
９４０  制御装置
９１３、９２３  温度検出器
【図１】
2020111221.tif 000003
【図２】
2020111221.tif 000004
【図３】
2020111221.tif 000005
【図４】
2020111221.tif 000006
【図５】
2020111221.tif 000007
【図６】
2020111221.tif 000008
【図７】
2020111221.tif 000009
【図８】
2020111221.tif 000010
【国際調査報告】
2020111221.tif 000011
2020111221.tif 000012
2020111221.tif 000013
2020111221.tif 000014